(57)【要約】【課題】小型、軽量化を図り、かつ表面部分で剥離や磨耗などが生じ難いスポーツ用品を提供する。【解決手段】本発明のスポーツ用品は、チタン系材料で構成された本体部材１の表面に炭素ドープ酸化チタン層２Ａを形成している。そして、炭素ドープ酸化チタン層２Ａは、チタンと炭素が結合した状態が含まれると共に、チタン系材料よりも硬度が高く形成されており、その表面は、研磨工程によって凹凸が研磨された状態に処理されている。【選択図】図２
2010148448.tif 000002
【特許請求の範囲】
【請求項１】
チタン系材料で構成された本体部材の表面に炭素ドープ酸化チタン層を形成したスポーツ用品であって、
前記炭素ドープ酸化チタン層は、チタンと炭素が結合した状態が含まれると共に、前記チタン系材料よりも硬度が高く形成されており、その表面は、研磨工程によって凹凸が研磨された状態に処理されていることを特徴とするスポーツ用品。
【請求項２】
前記炭素ドープ酸化チタン層の表面硬度は、ビッカース硬度で１０００より高くなるように前記研磨工程が施されていることを特徴とする請求項１に記載のスポーツ用品。
【請求項３】
前記炭素ドープ酸化チタン層は、表面からの厚さが０．１μｍ以上形成されていることを特徴とする請求項１又は２に記載のスポーツ用品。
【請求項４】
前記炭素ドープ酸化チタン層は、炭素とチタンが結合した状態の割合が、厚さ方向でみて表面側の方が内部側よりも相対的に多くなるように形成されていることを特徴とする請求項１から３のいずれか１項に記載のスポーツ用品。
【請求項５】
前記炭素ドープ酸化チタン層の表面に形成される凹部に、撥水性を有する材料を充填したことを特徴とする請求項１から４のいずれか１項に記載のスポーツ用品。
【請求項６】
前記本体部材は、釣糸が接触する釣り用品を構成する釣糸案内部を有すると共に、少なくとも前記釣糸案内部に前記炭素ドープ酸化チタン層を形成し、
前記釣糸案内部の厚さを、前記本体部材よりも肉厚に形成したことを特徴とする請求項１から５のいずれか１項に記載のスポーツ用品。
【請求項７】
チタン系材料で構成された本体部材を研磨する第１研磨工程と、
前記本体部材の表面に炭素ドープ酸化チタン層を形成する工程と、
前記炭素ドープ酸化チタン層を形成した際に生じる表面の凹凸を平坦状に研磨する第２研磨工程と、
を有することを特徴とするスポーツ用品の製造方法。
【請求項８】
前記第２研磨工程は、バレル研磨であることを特徴とする請求項７に記載のスポーツ用品の製造方法。
【請求項９】
前記第２研磨工程の後、その表面の凹部に撥水性を有する材料を充填させる工程を有することを特徴とする請求項７又は８に記載のスポーツ用品の製造方法。
【発明の詳細な説明】
【技術分野】
【０００１】
本発明は、例えば、釣り用品、ゴルフクラブ用品、テニス（ラケット）用品、自転車の部品などのスポーツ用品、及びそのようなスポーツ用品の製造方法に関する。
【背景技術】
【０００２】
従来、スポーツ用品の一例である釣り用品に関し、釣竿やリール、或いはそれらを構成している部品として、炭化珪素（ＳＩＣ）などのセラミックスが使用されることがある。このようなセラミックスは、硬度が高く、耐摩耗性に優れるため、例えば、釣糸ガイドやラインローラなど、釣糸が接触する部分に用いられている。また、例えば、特許文献１には、母材をセラミックスで構成し、表面に金属などのコーティング層を形成した釣り用品が開示されている。
【特許文献１】特開平１−２６５８４１号
【発明の開示】
【発明が解決しようとする課題】
【０００３】
上記したセラミックスは、衝撃に弱いため、肉厚を厚く形成する必要があり、それにより、重量が重く、大型化するという欠点がある。例えば、釣竿に装着される釣糸ガイドの内、穂先ガイドの釣糸挿通部分にセラミックスによる部品を取着することを考慮すると、ある程度の肉厚を確保する必要があることから、穂先ガイド全体の重量が重くなると共に大型化してしまい、繊細なアタリを感知する穂先竿としては好ましくない構成となってしまう。
【０００４】
また、上記した特許文献１に開示されているように、セラミックスの表面に金属コーティング層を形成すると、腐食や磨耗が生じたときなどに金属コーティング層が剥離して釣糸を傷付ける等の問題がある。そして、これらの問題は、釣り用品に限られず、他物との接触がなされたり、軽量化が要請される各種のスポーツ用品にも該当する。
【０００５】
本発明は、上記した問題に基づいてなされたものであり、小型、軽量化を図り、かつ表面部分で剥離や磨耗などが生じ難いスポーツ用品、及びそのようなスポーツ用品の製造方法を提供することを目的とする。
【課題を解決するための手段】
【０００６】
上記した目的を達成するために、本発明に係るスポーツ用品は、チタン系材料で構成された本体部材の表面に炭素ドープ酸化チタン層を形成するのであり、前記炭素ドープ酸化チタン層は、チタンと炭素が結合した状態が含まれると共に、前記チタン系材料よりも硬度が高く形成されており、その表面は、研磨工程によって凹凸が研磨された状態に処理されていることを特徴とする。
【０００７】
上記した構成のスポーツ用品は、チタン系材料の表面を、所定の深さに亘って、炭素ドープ酸化チタン層に改質する（チタンと炭素が結合した状態が含まれる）ことを特徴とする。すなわち、セラミックスのような部材を装着するのではなく、スポーツ用品を構成する本体部材としてチタン系の材料を用いるのであり、単に、その表面自体を改質することによって、表面の硬度を高め、かつ耐摩耗性を向上することから、軽量化、及び小型化が図れるようになる。特に、その表面は、研磨工程によって凹凸が研磨された状態に処理することから、他物が接触しても、引っ掛かることがなく円滑に摺動するようになり、耐摩耗性の向上が図れるようになる。
【０００８】
上記したようなスポーツ用品は、例えば、チタン系材料で構成された本体部材を研磨する第１研磨工程と、前記本体部材の表面に炭素ドープ酸化チタン層を形成する工程と、前記炭素ドープ酸化チタン層を形成した際に生じる表面の凹凸を平坦状に研磨する第２研磨工程と、によって製造することが可能である。
【０００９】
この場合、本体部材を構成するに際しては、上記の第１研磨工程を施すことによって、予め他物と接触する部分を滑らかな状態にしておくことができ、このような滑らかな状態で炭素ドープ酸化チタン層が形成される。もちろん、例えば、他物が接触しない部分であれば、このような第１研磨工程を実施しない構成であっても良い。そして、上記の第２研磨工程を施すことによって、表面にある凹凸が研磨されて平坦状になることから、表面の剥離が防止されて耐摩耗性が向上すると共に、外観の向上も図れるようになる。
【発明の効果】
【００１０】
本発明によれば、小型、軽量化を図り、かつ表面部分で剥離や磨耗などが生じ難いスポーツ用品が得られるようになる。
【発明を実施するための最良の形態】
【００１１】
以下、本発明の一実施形態について具体的に説明する。  
なお、本発明の実施形態を説明するにあたって、最初に、スポーツ用品（ここでは釣り用品とする）の表面に炭素ドープ酸化チタン層を形成して表面を改質する手法について説明し、次いで、そのような手法によって製造された具体的なスポーツ用品の例（釣り用品として釣糸が摺動する釣糸ガイドを例示する）について説明する。
【００１２】
図１から図４は、釣り用品を構成する本体部材の表面を改質した状態を示しており、図１は、模式的な側面図、図２は、釣糸を摺接させた状態を模式的に示した拡大断面図、図３は、炭素ドープ酸化チタン層を形成した状態を模式的に示す拡大断面図、そして、図４は、図３に示す状態において、所定の研磨処理を施した状態を模式的に示す拡大断面図である。
【００１３】
本発明に係る本体部材１には、チタン系の材料、すなわちチタン（純Ｔｉ）や、公知の種々のチタン合金（例えば、βチタン（Ｔｉ−１５ｖ−３Ｃｒ−３Ｓｎ−３Ａｌ）や、α−βチタン（Ｔｉ−６Ａｌ−４Ｖ）など）が用いられる。なお、本体部材１については、必要となる部分にチタンやチタン合金を使用していれば良く、その他の部分については、チタンやチタン合金と異なる金属材料や樹脂材料等を組み合わせて用いることが可能である。
【００１４】
そして、例えば、後述する釣糸ガイド（ガイドリング）のように、釣糸を案内、又は釣糸が接触する部分等の、チタンやチタン合金表面２に、以下のような手順によって炭素ドープ酸化チタン層２Ａが形成される。
【００１５】
具体的に本体部材１として、釣糸ガイド（ガイドリング）を用いるとすると、最初に、上記したチタン系材料によって、所定の形状（釣糸ガイドとしての形状）に加工する。この場合、加工された釣糸ガイドについては、例えば、バレル研磨や化学研磨等の研磨工程（第１研磨工程）によって、炭素ドープ酸化チタン層２Ａを形成する前に、表面を滑らかな状態に研磨しておくことが好ましい。すなわち、このような第１研磨工程を施すことにより、形成される炭素ドープ酸化チタン層２Ａの表面を、できるだけ平滑化しておくことが可能となる。なお、使用する部位によっては、このような第１研磨工程を施さなくても良い。
【００１６】
次いで、所定の手法により、表面２に炭素ドープ酸化チタン層２Ａを形成する。具体的には、例えば、前記した本体部材１を燃焼室内に保持しておき、炭化水素を主成分とするガスの燃焼炎を直接当てることで高温加熱処理すること、或いは、本体部材１を、炭化水素を主成分とするガスの燃焼ガス雰囲気中で高温加熱処理すること、或いは、本体部材１の表面を、炭化水素を主成分とするガス雰囲気中で高温加熱処理すること、等の手法により、本体部材１の表面２に炭素ドープ酸化チタン層２Ａを形成することが可能である。
【００１７】
このように形成される炭素ドープ酸化チタン層２Ａは、本体部材１を構成しているチタンと炭素が結合した状態（Ｔｉ−Ｃ結合）、すなわち、本体部材よりも硬度が高い結合状態を含んでおり、炭素をドープすることで、チタン系金属の表面が改質されて、硬度の向上が図れるようになる。
【００１８】
この場合、表面に形成される炭素ドープ酸化チタン層２Ａは、その層の深さ（表面からの厚さ）が０．１μｍ以上又は０．５μｍ以上、好ましくは０．５μｍ〜２０μｍ、更に好ましくは１．０μｍ〜２０μｍの範囲となるように形成される。
【００１９】
上記した厚さの改質状態が得られるように、炭化水素を主成分とするガスは、炭化水素を少なくとも５０容量％含んでいれば良く、適宜、空気、水素、酸素などを混合したものとすれば良い。換言すれば、形成される炭素ドープ酸化チタン層２Ａは、原子レベルで炭素含有量が０．５ａｔ％〜２０ａｔ％、好ましくは、１ａｔ％〜１５ａｔ％あれば、釣り用品として十分な性能を発揮することが可能となる。
【００２０】
また、上記した高温加熱処理は、本体部材１の表面２に、上記した深さの炭素ドープ酸化チタン層２Ａが形成される程度、好ましくは、本体部材１の表面温度が９００℃〜１５００℃、好ましくは１０００℃〜１２００℃となるように加熱処理すれば良い。すなわち、表面温度が９００℃よりも低いと、炭素ドープ酸化チタン層２Ａの厚さが薄くなる傾向となり、１５００℃よりも高くなると、冷却時に部材本体表面から薄膜の剥離が生じる傾向が現れる。
【００２１】
また、加熱処理時間については、冷却時に表面が剥離を発生しない程度の時間とされ、加熱温度との相関関係があり最適条件に調整することとなるが、６００秒以下に設定しておくことが好ましい。すなわち、６００秒を超えて加熱処理を行うと、冷却時に部材本体表面から薄膜の剥離が生じる傾向が現れるようになる。
【００２２】
上記したような工程により、本体部材１の表面２に炭素ドープ酸化チタン層２Ａが形成される。このような炭素ドープ酸化チタン層２Ａは、表面側から炭素をドープして加熱処理を行うことから、炭素とチタンが結合した状態の割合（Ｔｉ−Ｃ結合の割合）が、表面側に比較的多く存在しており、釣糸が摺接する表面側の硬度が、本体部材を構成するチタン系材料と比較して向上された状態となっている。
【００２３】
前記炭素ドープ酸化チタン層２Ａの表面を拡大すると、図３に示すように、凹凸２ａが形成されると共に、凹部（微小凹部）２ｂが所々に形成された状態となっている。この場合、凹凸２ａや凹部２ｂは、炭素と結合できなかったチタン原子や、チタン原子以外の不純物によって生じると考えられる。特に、凹部２ｂについては、上記した第１研磨工程で研磨できなかった大きい凹部が原因の場合もあり、炭素ドープ酸化チタン層２Ａを形成した後も、そのままその凹部が残ることで発生するものと推測される。
【００２４】
そして、このような凹凸２ａや凹部２ｂは、釣糸が摺動した際に摩擦抵抗となったり、或いは、表面部分を剥がす要因（表面部分の粒子を剥がす要因）となる。また、凹部２ｂについては、その表面（凹凸となっている表面）との境界部分（エッジ部分）２ｃが、不均一な状態（尖っていたり、段状になっていたり、凹凸になっている等）となっていることがあるため、摺動する釣糸を傷つけたり、摩擦抵抗の要因となる。
【００２５】
このため、上記した炭素ドープ酸化チタン層２Ａを形成した後に、更に、表面を研磨する研磨工程（第２研磨工程）を施す。この場合、第２研磨工程では、従来の釣糸ガイドに使用されているＳＩＣガイドリングの研磨表面程度に、表面に光沢を有する滑らかな面となる程度に研磨することが好ましい。具体的には、表面粗度に関する数値（ＪＩＳ  Ｂ０６０１−２００１）がＲａ０．０１〜１．０程度になっていれば、以下のように、凹凸が研磨されて表面の平滑状態が得られるようになる。
なお、第２研磨工程は、上記した第１研磨工程と同様、バレル研磨を用いることが可能である。このようなバレル研磨工程は、例えば、回転バレル、遠心バレルを用いることによって実施される。
【００２６】
具体的には、バレル研磨工程は、前記炭素ドープ酸化チタン層２Ａを維持した状態で行われ、表面に光沢を有するように滑らかに、かつ表面硬度がより高い状態（炭素とチタンが結合した状態の割合（Ｔｉ−Ｃ結合の割合）が、層の厚さ方向でみて表面側に相対的に多く存在する状態）まで実行される。
【００２７】
図４に示すように、バレル研磨工程を施した後の表面は、図３で存在していた凹凸２ａが研磨されて表面２ａ´が平滑な状態とされており、また、図３で存在していた凹部２ｂは、完全に研磨されて消滅することはないものの、そのエッジ部分２ｃ´は、湾曲状（Ｒ状）に研磨された状態となっている。これにより、図２に模式的に示すように、釣糸Ｓが表面に摺接しても、上記のように凹凸２ａが研磨されて平滑化した表面２ａ´となっており、かつエッジ部分２ｃ´が湾曲状（Ｒ状）に研磨されているため、釣糸Ｓを傷付けることなく滑らかに案内して、耐摩耗性のある表面状態とすることが可能となる。なお、凹部２ｂは、上記した第２研磨工程において、粒子の不均一性などが原因で一部が剥落することで生じる可能性もあるが、その研磨工程により、エッジ部分２ｃ´は湾曲状に研磨される。
【００２８】
また、上記した第２研磨工程を施すことにより、表面硬度をより高くすることが可能となる。これは、表面領域を研磨することにより、炭素とチタンが結合されなかった部分（不完全結合部分であり研磨され易い）が研磨され、これにより表面側にＴｉ−Ｃ結合の割合が多く存在するようになったことで硬度の向上が図れたものと推測される。この場合、最終的な表面硬度については、ビッカース硬度（ＨＶ）で１０００より高い値に研磨処理されていることが好ましい。なお、硬度が高くなることで耐摩耗性の向上が図れるため、特に、釣糸が摺接するような部分に用いる場合は、１２００以上、更には１５００以上となるように研磨処理されていることが好ましい。
【００２９】
また、上記した第２研磨工程の後、その表面の凹部２ｂに撥水性を有する材料を充填させることが好ましい。例えば、フッ素樹脂やフッ素塗料を塗布し、その後、表面を研磨することで、凹部２ｂに撥水性を有する材料を充填することが可能である。或いは、溶剤の比率を多くしたフッ素樹脂を吹き付け塗装することで、凹部２ｂに撥水性材料を充填するようにしても良い。このような構成では、本来、凹部となっている部分が撥水性を維持することから、水分の付着が防止され、釣糸の摺動性をより向上することが可能となる。
【００３０】
上記した工程によって表面が改質されたチタン系材料は、以下のような特徴を備えており、釣り用品としての機能の向上が図れるようになる。
【００３１】
同一形状のＳＩＣリングと、改質された表面を有するチタン系材料のリングに対して同一の釣糸の摺動試験を実施して熱だまりの状態を測定したところ、後者の釣糸案内面は、前者よりも１度以上温度が低くなっており、熱だまりし難い構造であることが確認された。これは、放熱性が良く、特に釣糸が強い抵抗を持って接触する部位（例えば釣糸ガイド）では、釣糸を切れ難い構造とすることが可能となる。
【００３２】
また、改質された表面は、ＳＩＣによる部材と比較して光を照射した際の触媒作用（光触媒作用）が良好な結果が得られた。これにより、防臭、防菌、防汚等の向上が図れるようになる。
【００３３】
次に、上記したように表面が改質された釣り用品の実施形態を具体的に説明する。  
図５から図８は、釣り用品の一例である釣糸ガイドを示す図であり、図５は、正面図、図６は、右側面図、図７は、釣糸ガイドを釣竿に配置した状態を示す図、そして、図８は、釣糸ガイドを構成するフレームと筒部の組み立て状態を説明する図である。
【００３４】
釣糸ガイド５は、釣竿Ｒに嵌入される開口１１が形成された筒部１０と、この筒部１０に保持され、釣糸が挿通されるフレーム（本体部材）２０とを備えている。
【００３５】
前記筒部１０は、例えば、合成樹脂等の素材によって一体形成されており、釣竿Ｒに嵌入された際、図７で示すように釣糸Ｓが矢印方向に抜け易い外形状（穂先側に移行するに連れて膨らむ形状）を有すると共に、その元竿側は、釣竿Ｒの外表面と段差が生じないように形成されている。また、筒部１０には、穂先側に、フレーム２０の固定部２２が圧入固定される回り止め突起１２が形成されている。
【００３６】
前記フレーム２０は、板状の形状を有しており、チタン系の材料によって一体形成されている。フレーム２０には、上方側に円形で釣糸が挿通される釣糸案内部２１が形成されており、下方側には、筒部１０の回り止め部１２に圧入固定される固定部（開口）２２が形成されている。フレーム２０の上方側は、図７に示すように、穂先側に傾斜されており、前記筒部１０の形状と一体となって釣糸Ｓが矢印方向に抜け易いよう構成されている。
【００３７】
なお、フレーム２０には、必要に応じて肉抜き孔部２４を形成しておき、軽量化を図ることが好ましい。
【００３８】
上記したフレーム２０は、打ち抜き加工し、その後、上方側を屈曲することで形成することが可能であり、上述した第１研磨工程を施した後、その表面全体に、炭素ドープ酸化チタン層が形成されている。そして、炭素ドープ酸化チタン層を形成した後は、上記したバレル研磨（第２研磨工程）を施して、表面に発生している凹凸を研磨している。
【００３９】
このように構成されるフレーム２０を、筒部１０の回り止め部１２に圧入固定することで、図５に示すような釣糸ガイド５が作成される。
【００４０】
フレーム２０に形成される釣糸案内部２１の内周面（釣糸案内面）２１ａは、リールから繰り出される釣糸が摺動する部分であり、この部分の表面は、上述した製造工程を経て炭素ドープ酸化チタン層２Ａとなっている（図１，図２，図４参照）。内周面（釣糸案内面）２１ａの表面に炭素ドープ酸化チタン層２Ａが形成されることで、上述したように、硬度の向上が図れ、耐摩耗性の向上が図れることから、従来のように、ＳＩＣガイドリングを取着する必要がなくなり、フレーム２０を可能な限り小さくすることが可能となる。すなわち、図６において、内周面（釣糸案内面）２１ａの内径Ｄを、従来のＳＩＣガイドリングと同じにしても、釣糸案内部２１そのものがフレーム２０と一体形成されているため、釣糸案内部２１の周囲の幅Ｗを可能な限り小さくすることが可能となる。
【００４１】
この結果、本実施形態の釣糸ガイドによれば、従来よりも小型、軽量化が図れると共に挿通される釣糸を傷付けることのない構成が得られるようになる。したがって、穂先竿に装着される釣糸ガイドを考慮した場合、硬度及び耐摩耗性の向上が図れて軽量化が達成できることから、魚信感度に優れた穂先竿とすることが可能になる。
【００４２】
また、本実施形態の釣糸ガイドでは、炭素ドープ酸化チタン層を形成する前と後の両方で研磨工程を施しているため、極めて滑らかな釣糸案内面を形成可能となり、釣糸をスムーズに案内することができる。また、糸切れや釣糸の傷付きを防止でき、長期間に亘って釣糸を使用することが可能となる。
【００４３】
また、上記のように炭素ドープ酸化チタン層を形成する前と後の両方で研磨工程を施すことにより、層の厚さを均一化できると共に硬度の高い表面にすることができ、釣糸の接触による釣糸案内面の表面の磨耗を遅らせることができる。しかも、釣糸案内面のどの部分に釣糸が接触しても局部的に磨耗が進行することを防止できる。
【００４４】
さらに、本実施形態では、炭素ドープ酸化チタン層の硬度の高いエリアを釣糸案内面の表面として使用したことで、釣糸の接触による釣糸案内面の磨耗をより確実に遅らせることができ、長期に亘って釣糸をスムーズに案内することが可能となる（従来の金属材料では、長期間、釣糸をスムーズに案内することはできない）。
【００４５】
また、上記した構成では、図５及び図８に示すように釣糸案内部２１の厚さＴ（ここでの厚さは釣糸が摺動する方向の厚さとなる）を、フレーム２０の厚さｔよりも肉厚（Ｔ＞ｔ）に形成しておくことが好ましい。すなわち、釣糸が接触する部分は、釣糸が摺接するに連れて耐摩耗性が不足することが考えられるが、その部分を予め肉厚にしておくことで、小型、軽量化を図りつつ、効率的に硬度の向上、及び耐摩耗性の向上が図れるようになる。
【００４６】
図９は、上記した釣糸ガイドの別の実施形態を示す図である。  
この実施形態の釣糸ガイド５は、釣糸が挿通される部分をリング状に構成し（ガイドリング２６；本体部材）、これをフレーム２０とは別体構造として、フレーム２０に形成された開口に取着している。
【００４７】
ガイドリング２６は、チタン系材料で構成されており、上述した実施形態と同様な手順により、表面に炭素ドープ酸化チタン層が形成されている。この場合、炭素ドープ酸化チタン層は、上述したように、その層厚が、０．１μｍ以上又は０．５μｍ以上、好ましくは０．５μｍ〜２０μｍ、更に好ましくは１．０μｍ〜２０μｍの範囲となるため、ガイドリング２６自体の肉厚（Ｔ１）は、０．３ｍｍ〜０．８ｍｍの範囲で形成することが可能となる。すなわち、従来のＳＩＣリングと比較しても、その肉厚を薄く形成することができるため、フレーム２０の部分の小型、軽量化を図ることが可能となる。
【００４８】
このような構成のガイドリング２６は、板状に形成されたフレーム（傾斜が形成されていないフレーム）２０の開口に、接着、圧入等によって固定することができる。また、フレーム２０の表面には、炭素ドープ酸化チタン層が形成されていないため、フレーム自体に屈曲性を持たせることが可能になると共に、フレーム部分を所望の形状（図では略ストレート形状）にして、釣糸が引っ掛かって応力が作用しても破損し難い構成とすることが可能となる。
【００４９】
また、本実施形態においても、ガイドリング２６の厚さＴ（釣糸が摺動する方向の厚さとなる）を、フレーム２０の厚さｔよりも肉厚（Ｔ＞ｔ）に形成しており、これにより、上記した実施形態と同様、小型、軽量化を図りつつ、効率的に硬度の向上、及び耐摩耗性の向上が図れるようになる。
【００５０】
なお、ガイドリング２６の断面形状が円形であれば、上記した肉厚Ｔ１、及び厚さＴは同じとなる。
【００５１】
図１０は、上記した釣糸ガイドの更に別の実施形態を示す図である。  
この実施形態では、フレーム２０Ａの基端側を屈曲させ、釣竿の表面に糸止め固定される脚部２０ａを一体形成している。
【００５２】
このように、ガイドリング２６を別体として、その表面に上記したような炭素ドープ酸化チタン層を形成し、これをフレーム２０Ａの開口に固定することで、フレーム２０Ａの使用材料を適宜変形することが可能となり、例えば、釣竿が大きく撓む部分においても、上述した実施形態と同様な効果を奏する釣糸ガイドを装着することが可能となる。
【００５３】
以上、本発明の実施形態について説明したが、本発明は上記した実施形態に限定されることはなく、種々変形することが可能である。例えば、本体部材として用いられるチタン系材料については、用いられる部位に応じて変更することができ、また、表面に形成される炭素ドープ酸化チタン層の深さや硬度についても、必要に応じて適宜、変形することが可能である。
【産業上の利用可能性】
【００５４】
本発明は、各種の釣り用品に適用することが可能である。例えば、上記した釣糸ガイド以外にも、釣竿に使用する口金リングや釣糸案内部分、竿先に付ける各種部品（穂先ガイドや中通し釣竿のトップガイドなど）、リールに使用されるラインローラ、スプール、ベールアーム等の部品、その他、各種の釣りに使用される製品や構成部品に適用することが可能である。
【００５５】
また、本発明は、上記した釣り用品以外にも、ボール、芝生、砂など様々な他物が接触するゴルフクラブ用品、テニス（ラケット）用品、自転車の部品などの各種スポーツ用品に適用することが可能である。例えば、ゴルフクラブ用品におけるクラブヘッドのように中空部分がある場合であっても、上記した本体部材の表面だけではなく、中空部分に炭素ドープ酸化チタン層を形成しても良い。こうすることで、外観品質や外側表面の物性や性能に影響を与えることなく、本体部材の硬度や剛性などの性能向上が可能となる。
【００５６】
なお、クラブヘッドの場合、炭素ドープ酸化チタン層は、中空側の表面と外側表面の両方に設けても良い。更に、クラブヘッドのソール部、クラウン部、トウ側及びヒール側のサイド部、バック部、及びフェース部の３部分以上、又はクラブヘッド全体の形状を形成した後に前記炭素ドープ酸化チタンそうを形成することで、より効果的に硬度、曲げ剛性などの性能を向上することができる。この場合、中空側の表面については、外部に露出しないことから、炭素ドープ酸化チタン層を形成した後の第２研磨工程を省略しても良い。また、厳密に炭素ドープ酸化チタン層の厚さを管理する必要が無ければ、第１研磨工程を省略しても良い。
【図面の簡単な説明】
【００５７】
【図１】釣り用品を構成する本体部材の表面を改質した状態を示す模式的な側面図。
【図２】釣糸を摺接させた状態を模式的に示した拡大断面図。
【図３】炭素ドープ酸化チタン層を形成した状態を模式的に示す拡大断面図。
【図４】図３に示す状態において、所定の研磨処理を施した状態を模式的に示す拡大断面図。
【図５】釣り用品の一例である釣糸ガイドを示す正面図。
【図６】釣糸ガイドを示す右側面図。
【図７】釣糸ガイドを釣竿に配置した状態を示す図。
【図８】釣糸ガイドを構成するフレームと筒部の組み立て状態を説明する図。
【図９】釣糸ガイドの第２の実施形態を示す図。
【図１０】釣糸ガイドの第３の実施形態を示す図。
【符号の説明】
【００５８】
１  本体部材
２Ａ  炭素ドープ酸化チタン層
５  釣糸ガイド
１０  筒部
２０  フレーム（本体部材）
２６  ガイドリング（本体部材）
【図１】
2010148448.tif 000003
【図２】
2010148448.tif 000004
【図３】
2010148448.tif 000005
【図４】
2010148448.tif 000006
【図５】
2010148448.tif 000007
【図６】
2010148448.tif 000008
【図７】
2010148448.tif 000009
【図８】
2010148448.tif 000010
【図９】
2010148448.tif 000011
【図１０】
2010148448.tif 000012